FR 2878533 A1 20060602 FR 0452774 A 20041126 BIOMATÉRIAU CAPABLE D'EFFECTUER SUCCESSIVEMENT UNE TRANSITION SOLUTION/GEL PUIS UNE TRANSITION GEL/SOLUTION La présente invention concerne, pour le domaine de la gélification, un biomatériau capable d'effectuer successivement une transition contrôlée solution/gel puis gel/solution et un procédé de préparation d'un tel biomatériau. Les gels sont utilisés du fait de leurs propriétés particulières dans de nombreux domaines, notamment alimentaire, cosmétique ou pharmaceutique. Un gel est composé d'au moins deux composants dont l'un, très fortement majoritaire, correspond au solvant liquide et l'autre est un composant que l'on peut qualifier de solide dispersé au sein du solvant. À partir d'une solution ou d'une dispersion à l'état liquide, la formation du gel est le résultat d'une agrégation partielle des particules solides. On appelle cette transformation la transition solution/gel. Il est bien connu de l'art antérieur des compositions pour obtenir des gels physiques . Un gel physique correspond à un assemblage macroméculaire constitué par des monomères liés entre eux par des liaisons de faible énergie (Van der Waals, liaisons hydrogènes, polaires, etc.). La stabilité de cet assemblage est associée à une certaine plage de conditions physico-chimiques (pH, concentration en monomères, température, qualité du solvant, force ionique, etc.). En dehors de cette plage, le gel redevient solution. La transition solution/gel est donc réversible pour les gels physiques. Ainsi, la charpente des gels physiques est très sensible à l'environnement physico-chimique et un très faible changement de qualité de solvant peut détruire complètement l'édifice et induire ainsi une transition gel-solution. A l'inverse, l'association polymérique conduisant au gel peut se faire par un faible changement de qualité de solvant. On connaît également dans l'art antérieur des gels qualifiés de chimique . Un gel chimique correspond également à un assemblage macromoléculaire, pour autant les monomères y sont associés par des liaisons de forte énergie (covalentes). La stabilité de cet assemblage est donc très grande. Pour autant, si ces gels physiques présentent une stabilité améliorée, le seul moyen d'effectuer une transition gel/solution consiste à détruire les liaisons covalentes du polymère. C'est pourquoi, la transition gel/solution de ce type de polymère est dite irréversible. Une famille de gels chimiques correspond aux gels catalysés enzymatiquement. Ce mode de gélification est surtout observé dans les grands processus biologiques. La coagulation sanguine, la cicatrisation, la formation de peau, l'assemblage des matrices extracellulaires sont des processus biologiques où le passage des protéines solubles à l'état de gel est indispensable et ont en commun une famille d'enzymes: Les transglutaminases (Tgases), laquelle est indispensables aux processus de gélification. Cette famille de protéines est ubiquitaire et on la retrouve aussi bien chez les procaryotes que chez les eucaryotes. Il existe ainsi 8 Tgases différentes chez l'homme. Ces enzymes ont la propriété d'incorporer des groupes amines sur des chaînes latérales glutaminyl des protéines. Cette activité permet de lier les protéines de manière covalente. Les Tgases catalysent ainsi la polymérisation des protéines responsables de la formation des réseaux gélifiés biologiques. Les Tgases permettent d'obtenir des gels à partir de nombreuses protéines dans l'industrie alimentaire, et notamment pour la fabrication du surimi ou le durcissement de nombreux dérivés carnés (Jambon, nourriture reconstituée, etc.). On peut citer, à titre d'exemples de protéines polymérisables, la gélatine, la fibrine, la gliadine, la myosine, la globuline (7S et 11S), l'actine, la myoglobine, les protéines du petit lait, notamment les caséines et la lactaglobuline, les protéines du soja, du blé et notamment la gluténine, du jaune et du blanc d'oeuf, et notamment l'ovalbumine. Un des gels protéiques les plus utilisés est le gel de gélatine. La gélatine est obtenue à partir du collagène qui est une protéine de structure ubiquitaire. Le collagène peut se trouver à l'état soluble sous forme de monomères ou de trimères associés en triples hélices. Ces triples hélices peuvent s'associer en fibrilles qui peuvent s'associer en fibres. La triple hélice de collagène est instable à la température du corps. La gélatine est obtenue par IO dénaturation du collagène. Les tissus contenant du collagène subissent ainsi un traitement acide ou alcalin, qui aboutit à la dénaturation de la triple hélice du collagène. La possibilité de faire des fibres est alors totalement perdue. Un traitement acide aboutit à la formation de gélatine de type A et un traitement alcalin à une gélatine de type B. La solution de gélatine est donc composée de chaînes isolées de collagène (monomères de collagènes). Les utilisations de la gélatine étant multiples, il est parfois nécessaire de créer des gels de gélatine dans des conditions où les gels physiques n'existent pas (hautes températures, pH extrême ou force ionique particulières). Pour former le réseau nécessaire au gel, les chaînes de gélatine sont alors pontées par des liens covalents, et notamment par l'action des Tgases. Les gels ainsi obtenus sont des gels chimiques. Aujourd'hui de nombreux domaines nécessitent l'utilisation de gels chimiques du fait de leur stabilité améliorée. Toutefois, leur irréversibilité limite leurs utilisations potentielles dans les domaines cosmétiques, alimentaires ou encore pharmaceutiques. Une plus grande maîtrise des propriétés mécaniques des différents gels chimiques constitue donc un enjeu essentiel pour étendre leur potentialité. L'analyse du vivant a révélé l'existence de systèmes extrêmement dynamiques. Dans les tissus vivants, les cellules sont en interaction avec une structure appelée la matrice extracellulaire (MEC) qui est riche en protéines. Cette structure est principalement localisée sous les cellules épithéliales et autour des tissus conjonctifs. Les cellules peuvent synthétiser différents composants de la matrice extracellulaire tels que le collagène qui intervient dans l'élasticité ou la fibronectine qui intervient dans les mécanismes de l'adhérence. Parallèlement, la cellule produit également des protéases qui interviennent dans la dégradation de la matrice extracellulaire. La cellule intervient donc simultanément dans la construction et la dégradation de la matrice extracellulaire. La structure de la matrice extracellulaire n'est donc pas une structure irréversible et statique mais correspond à un équilibre dynamique résultant de la balance entre les activités de construction et de dégradation des protéines synthétisées par la cellule. De la même manière, les caillots formés en réponse au mécanisme de coagulation constituent également des systèmes dynamiques. Ainsi, par la synthèse d'une cascade de facteurs enzymatiques, on assiste à la formation d'un caillot insoluble qui naît de la formation d'un réseau de protéines solubles. Ce caillot sera ensuite éliminé au cours de la réaction de cicatrisation. Dans ces équilibres dynamiques, les réseaux de protéines s'associent pour devenir insolubles et former des gels, ce qui peut être assimilé à des transitions solution/gel. Dans le même temps, les réseaux protéiques sont également détruits par l'action de protéases, ce type de transition pouvant cette fois être assimilé à des transitions gel/solution. On assiste ainsi parfois à des transitions successives comme dans la coagulation où le caillot est formé en premier lieu, puis dégradé pour laisser place à d'autres réactions selon des mécanismes mal compris. La transition solution/gel dans ces processus biologiques est le plus souvent associée à la famille des transglutaminases décrite précédemment. La transition opposée, à savoir gel/solution est de son côté associée à l'activité antagoniste d'enzymes de type protéolytique. Une des familles les plus étudiées est celle des métalloprotéinases de la matrice (MMP). Elles forment une famille d'endopeptidases dépendantes du zinc qui dégradent la plupart des protéines de la matrice extracellulaire. Il existe toutefois un grand nombre de familles de protéases différentes. On peut citer, à titre d'exemple de familles de protéases, les sérines protéases, telles que la trypsine, la matriptase, les Cystéines et Aspartate protéases, telles que les cathepsines B et L et les cathepsines D et G, et la famille ADAM. Un grand nombre des enzymes orchestrant ce type de réaction, comme les transglutaminases ou encore les métalloprotéases sont caractérisées par les biochimistes et les enzymologistes. La description de ces enzymes, et notamment des différentes constantes qui leur sont associées, est ainsi bien maîtrisée. Pour autant leur comportement, s'il est connu en solution et isolée, ne l'est pas dans des milieux de type gel et en présence d'une activité antagoniste. Le travail de modélisation des inventeurs et d'autres équipes a permis de mieux comprendre les paramètres intervenant dans cet équilibre dynamique existant in vivo. Les derniers travaux de modélisation et d'expérimentation réalisés par les inventeurs leur ont permis de développer un nouveau modèle de cet équilibre dynamique qui intègre avec plus de justesse les paramètres impliqués dans celui-ci. De façon surprenante, les modélisations effectuées par les inventeurs ont mis en évidence qu'il était possible d'obtenir in vitro de tels équilibres dynamiques. Les inventeurs ont ainsi pu obtenir des gels protéiques qui sont capables d'effectuer successivement une transition solution/gel puis gel/solution dans des conditions déterminées, et notamment selon une cinétique déterminée. En conséquence, un premier objet de l'invention porte sur un biomatériau qui comprend au moins un monomère capable de former des polymères par des liaisons de faible énergie ou un mélange desdits monomères et de leurs polymères, et un premier type d'enzyme capable de dégrader lesdits polymères, le dit biomatériau se présentant soit sous la forme d'un gel, soit sous la forme d'une solution, et étant susceptible d'effectuer successivement une première transition solution/gel puis, sous l'action du premier type d'enzyme, une seconde transition gel/solution. Un tel biomatériau permet ainsi de développer des produits présentant des propriétés jusqu'alors inconnues dans les domaines cosmétiques, alimentaires ou pharmaceutiques. Dans le domaine cosmétique, le biomatériau selon l'invention peut ainsi permettre de réaliser de nouveaux cosmétiques, tels que des masques de beauté pouvant adopter la texture d'un gel durant le temps d'application nécessaire avant de repasser à l'état de solution pour permettre une élimination simplifiée et agréable pour l'utilisateur. Dans le domaine agroalimen-:aire, le biomatériau selon l'invention peut ainsi permettre de réaliser de nouveaux produits aux textures inconnues, tels que des biscuits ou des friandises fourrés, dont la garniture peut prendre la forme d'un gel durant l'enrobage avant de repasser à l'état de solution plus ou moins visqueuse une fois l'enrobage terminé. Dans le domaine pharmaceutique ou cosmétique, le biomatériau selon l'invention peut également permettre d'obtenir des gels emprisonnant un principe actif et capables de relarguer ledit principe actif en repassant à l'état de solution avec une cinétique déterminée. L'utilisation d'enzymes capables de dégrader les protéines (i) polymérisées dans des conditions de température, de pH, de concentrations ioniques spécifiques (calcium, magnésium, ou autre) ou en présence de cofacteurs déterminés peut permettre d'adapter ce relargage à un environnement donné (intestin, estomac, etc.). En conséquence, l'inventicn concerne également des compositions cosmétiques, pharmaceutiques ou alimentaires. Ces compositions peuvent en outre contenir d'autres agents, tels que des agents actifs pour les compositions cosmétiques IO ou pharmacologiques, ou des agents de formulation pour les compositions alimentaires. Avantageusement, le monomère compris dans le biomatériau est une protéine ou un saccharide, lequel est d'origine 15 naturelle ou synthétique. Le premier type d'enzyme est présent dans le biomatériau sous une forme non-inactivée. Le premier type d'enzyme capable de dégrader les polymères peut être soit sous une forme active dans le biomatériau, soit sous une forme activable dans des conditions spécifiques, tel qu'un pH donné, en présence d'une espèce ionique ou d'un cofacteur spécifique, de façon à obtenir la transition gel/solution dans des conditions spécifiques, telles que dans un organe particulier (estomac, intestin, cavité buccale, etc.) ou dans un environnement particulier. Selon un premier mode de réalisation préféré du biomatériau de l'invention, le biomatériau comprend en outre un solvant approprié pour permettre la polymérisation du monomère et la dégradation du pclymère formé par le premier type d'enzyme. De préférence, le solvant utilisé est un solvant aqueux, tel que de l'eau ou des solutions tampons au pH souhaité (tampon phosphate ou tris). Selon un second mode de réalisation préféré du biomatériau de l'invention, ledit biomatériau sous forme de gel a été lyophilisé selon des techniques connues de l'homme du métier. Le biomatériau ne comprend alors pas de solvant. La deuxième transition gel/solution s'effectue alors seulement après que ledit biomatériau ait été mis en contact avec un solvant approprié. Ce mode de réalisation permet ainsi d'associer la durée de vie du gel, après sa fabrication, à sa présence dans un environnement particulier ou dans un organe spécifique (estomac, intestin, cavité buccale, etc.). Selon un troisième mode de réalisation préféré du biomatériau de l'invention, le biomatériau comprend un monomère de nature protéique. La quasi-totalité des protéines sont capables de former des gels physiques du fait de leurs propriétés de polyélectrolytes. A titre d'exemple de protéines susceptibles de polymériser pour former des gels physiques et utilisables dans le procédé selon l'invention, on peut citer le collagène et ses dérivés, telle que la gélatine, la fibrine, la gliadine, la myosine, la globuline (7S et 11S), l'actine, la myoglobine, les protéines du petit lait, notamment les caséines et la lactaglobuline, les protéines du soja, du blé et notamment la gluténine, du jaune et du blanc d'oeuf, et notamment l'ovalbumine. De préférence, les protéines polymérisables utilisées sont choisies parmi la fibrine et le collagène et ses dérivés, telles que les gélatine de type A et B. La concentration de protéines polymérisables, sous la forme de monomères ou d'un mélange desdits monomères et de leurs polymères, nature de la concentration 0,1 et 30% biomatériau, préférentiellement dans le biomatériau est fonction de la protéine utilisée. De préférence, la protéine polymérisable est comprise entre poids par rapport au poids total du préférence entre 0,2 et 20%, encore entre 0,5 et 15%, et de manière en en de particulièrement préférée entre 1 et 10%. De nombreuses enzymes capables de dégrader des polymères protéiques (protéases) sont connues de l'homme du métier. A titre d'exemple de telles enzymes, on peut citer les métalloprotéinase, telle que les métalloprotéinases de la famille de type MMP ou des métalloprotéinases apparentées, telle que la thermolysine, les sérines protéases, telles que la trypsine et la matriptase, les Cystéines et Aspartate protéases, telles que les cathepsines B et L et les cathepsines D et G, et la famille ADAM. De préférence, l'enzyme capable de dégrader des polymères de protéines est une métalloprotéinase, préférentiellement une thermolysine IO bactérienne, et de manière particulièrement préférée une thermolysine isolée à partir de Bacillus thermoproteolyticus rokko. La concentration en enzyme capable de dégrader des polymères protéiques dépend du monomère de protéine utilisée et de la concentration de celuici. Cette concentration d'enzyme peut être calculée simplement pour un type de monomère protéique donné et à une concentration donnée, selon le protocole décrit dans les exemples qui suivent. Ainsi, dans le cas de la thermolysine de Bacillus thermoproteolyticus rokko et pour un gel de gélatine de type A à 5%, la concentration en thermolysine est supérieure ou égale à 10-9 U/ml, de préférence supérieure ou égale à 10_3 U/ml. Selon un quatrième mode de réalisation préféré de la présente invention, le biomatériau selon l'invention comprend un monomère de nature saccharidique. A titre d'exemple de saccharides utilisables pour le biomatériau selon l'invention, on peut citer les carraghénanes, les alginates, les pectines, le chitosan, la cellulose, la chitine, le glycogène ou encore l'amidon. La concentration en saccharides polymérisables, sous forme de monomères ou d'un mélange desdits monomères et de leurs polymères, dans le biomatériau est fonction de la nature du saccharide utilisé. De préférence, la concentration en saccharide polymérisable est comprise entre 0,1 et 30% en poids par rapport au poids total du biomatériau, de préférence entre 0,2 et 20%, préférentiellement encore entre 0,5 et 15%, et de manière particulièrement préférée entre 1 e 10%. De nombreuses enzymes capables de dégrader des polysaccharides sont connues de l'homme du métier. A titre d'exemple de telles enzymes, on peut citer les carraghénanes pour les carraghénanes, les pectines lyases, les polygalacturonases et les pectines estérases pour les pectines, les alginates lyases pour les alginates, les cellulases pour la cellulose ou encore la phosphorylase pour le glycogène. La concentration en enzyme capable de dégrader des polysaccharides dépend du monomère utilisé et de la concentration de celui-ci. Cette concentration d'enzyme peut être calculée simplement pour un type de monomère donné et à une concentration donnée, selon le protocole décrit dans les exemples. Selon un cinquième mode de réalisation préféré de l'invention, le biomatériau selon l'invention comprend un monomère de nature saccharidique et un monomère de nature protéique. Un tel composé permet d'obtenir un gel présentant des propriétés rhéologiques spécifiques, et potentiellement un gel présentant une texture recherchée. A titre d'exemple de monomères de nature saccharidique et de nature protéiques on peut utiliser les composés cités précédemment. Les concentrations en saccharides et en protéines polymérisables dans le biomatériau sont les mêmes que celles décrites précédemment. Des enzymes capables de dégrader des polysaccharides ou des protéines sont connues de l'homme du métier. A titre d'exemple, on peut utiliser les enzymes citées précédemment. Les concentrations en enzymes capables de dégrader des polysaccharides ou des protéines sont les mêmes que celles décrites précédemment. Un deuxième objet de l'invention porte sur un procédé de préparation d'un biomatériau selon l'invention se présentant soit sous la forme d'un gel, soit sous la forme d'une solution, et étant susceptible d'effectuer successivement une transition solution/gel puis une seconde transition gel/solution, caractérisé en ce qu'il comprend le mélange dans un solvant approprié: (i) d'au moins un monomère capable de former des polymères par des liaisons de faible énergie; (ii) d'un premier type d'enzyme capable de dégrader lesdits polymères. La concentration en monomères capables de former des polymères par des liaisons de faible énergie et la concentration en enzyme capable de dégrader lesdits polymères pour obtenir un biomatériau qui présente le temps de gel et la durée de vie de gel souhaités sont déterminées selon le protocole décrit dans les exemples. A titre d'exemple, un biomatériau comprenant 5% de gélatine de type A, à titre de monomère capables de former des polymères par des liaisons de faible énergie, et de la thermolysine isolée à partir de Bacillus thermoproteolyticus rokkr) et présentant un temps de gel de 68 minutes et une durée de vie du gel de 254 minutes peut être obtenu à 27 C en utilisant 0,0085 U/ml de thermolysine. Avantageusement, le procédé selon l'invention comprend en outre une étape de lyophilisation du biomatériau sous forme de gel. Un troisième objet de l'invention porte sur un biomatériau qui comprend au moins un monomère capable de former des polymères ou un mélange desdits monomères et de leurs polymères, un premier type d'enzyme capable de dégrader lesdits polymères et un second type d'enzyme capable d'effectuer des liaisons covalentes entre lesdits monomères, le dit biomatériau se présentant soit sous la forme d'un gel, soit sous la forme d'une solution, et étant susceptible d'effectuer successivement une première transition solution/gel sous l'action du second type d'enzyme puis une seconde transition gel/solution sous l'action du premier type d'enzyme. Avantageusement, ledit monomère est une protéine ou un saccharide, lequel est d'origine naturelle ou synthétique. Avantageusement encore, ledit monomère est également 15 capable de former des polymères par des liaisons de faible énergie. Les deux types d'enzymes sont présents simultanément dans le biomatériau sous une forme non-inactivée. Le premier type d'enzyme capable de dégrader les polymères peut être soit sous une forme active dans le biomatériau, soit sous une forme activable dans des conditions spécifiques, tel qu'un pH donné, en présence d'une espèce ionique ou d'un cofacteur spécifique, de façon à obtenir la transition gel/solution dans des conditions spécifiques, telles que dans un organe particulier (estomac, intestin, cavité buccale, etc.) ou dans un environnement particulier. Le second type d'enzyme se trouve de préférence sous forme active. Selon un premier mode c.e réalisation préféré du biomatériau de l'invention, le biomatériau comprend en outre un solvant approprié pour permettre la polymérisation du monomère et la dégradation du polymère formé par le premier type d'enzyme. De préférence, le solvant utilisé est un solvant aqueux, tel que de l'eau ou des solutions tampons au pH souhaité (tampon phosphate ou tris). Selon un second mode de réalisation préféré du biomatériau de l'invention, ledit biomatériau sous forme de gel a été lyophilisé selon des techniques connues de l'homme du métier. Le biomatériau ne comprend alors pas de solvant. La deuxième transition gel/solution s'effectue alors seulement après que ledit biomatériau ait été mis en contact avec un solvant approprié. Ce mode de réalisation permet ainsi d'associer la durée de vie du gel, après sa fabrication, à sa présence dans un environnement particulier ou dans un organe spécifique (estomac, intestin, cavité buccale, etc.). Selon un troisième mode de réalisation préféré de l'invention, le biomatériau comprend un monomère de nature protéique. A titre d'exemple de protéines susceptibles de polymériser pour former des gels physiques et utilisables dans le procédé selon l'invention, on peut citer le collagène et ses dérivés, telle que la gélatine, la fibrine, la gliadine, la myosine, la globuline (7S et 11S), l'actine, la myoglobine, les protéines du petit lait, notamment les caséines et la lactaglobuline, les protéines du soja, du blé et notamment la gluténine, du jaune et du blanc d'oeuf, et notamment l'ovalbumine. De préférence, les protéines polymérisables utilisées sont choisies parmi la fibrine et le collagène et ses dérivés, telles que les gélatine de type A et B. La concentration en protéines polymérisables, sous forme de monomères ou d'un mélange desdits monomères et de leurs polymères, dans le biomatériau est fonction de la nature de la protéine utilisée. De préférence, la concentration en protéine polymérisable est comprise entre 0,1 et 30% en poids par rapport au poids total du biomatériau, de préférence entre 0,2 et 20%, préférentiellement encore entre 0,5 et 15%, et de manière particulièrement préférée entre 1 et 10%. De nombreuses proteines capables d'effectuer des liaisons covalentes entre des protéines sont connues de l'homme du métier. A titre d'exemple de telles protéines, on peut citer la famille des lysyl oxydases et la famille des transglutaminases telles que la sous-unité A du facteur XIII, les Tgases 1 à 7 de mammifères ou encore les tgases bactériennes. De préférence, l'enzyme capable d'effectuer des liaisons covalentes entre des protéines est une transglutaminase, préférentiellement une transglutaminase bactérienne, et de manière particulièrement préférée une transglutaminase isolée à partir de Streptoverticillium sp. De nombreuses enzymes capables de dégrader des polymères protéiques (protéases) sont également connues de l'homme du métier. A titre d'exemple de telles enzymes, on peut citer les métalloprotéinases, telle que les métalloprotéinases de la famille MMP ou des métalloprotéinases apparentées, telle que la thermolysine, les sérines protéases, telles que la trypsine et la matriptase, les Cystéines et Aspartate protéases, telles que les cathepsines B et L et les cathepsines D et G, et la famille ADAM. De préférence, l'enzyme capable de dégrader des polymères de protéines est une métalloprotéinase, préférentiellement une thermolysine bactérienne, et de manière particulièrement préférée une thermolysine isolée à partir de Bacillus thermoproteolyticus rokko. Les concentrations en enzyme capable d'effectuer des liaisons covalentes entre des protéines et en enzyme capable de dégrader des polymères protéiques dépendent d'une part du rapport de la concentration d'enzyme capable d'effectuer des liaisons covalentes entre des protéines sur la concentration en enzyme capable de dégrader des polymères protéiques, et d'autre part de la protéine polymérisable utilisée et de la concentration de celle-ci. Ces concentrations d'enzymes peuvent être calculées simplement selon le protocole décrit dans les exemples. Le rapport des concentrations enzymatiques et les concentrations enzymatiques utilisées dépendront également du temps de gel (transition solution/gel) et de la durée de vie du gel souhaités. Avantageusement, le rapport de la concentration d'enzyme capable d'effectuer des liaisons covalentes entre des protéines sur la concentration en enzyme capable de dégrader des polymères protéiques est supérieur ou égal à 1, de préférence supérieur ou égal à 10, et de manière particulièrement préférée supérieur ou égal à 20. Avantageusement encore, et dans le cas d'une solution de gélatine de type A à 5% en présence de la transglutaminase de Streptoverticillium sp et de la thermolysine de Bacillus thermoproteolyticus rokko, le rapport de la concentration de transglutaminase en U/ml sur la concentration en thermolysine en U/ml est supérieure à 75, de préférence supérieure ou égale à 80 U/ml. En outre, la concentration en transglutaminase est supérieure ou égale à 0,01 U/ml, de préférence supérieure ou égale à 0,1 U/ml et de manière particulièrement préférée supérieure ou égale à 0,4 U/ml. Selon un quatrième mode de réalisation préféré de la présente invention, le biomatériau selon l'invention comprend un monomère de nature saccharidique. A titre d'exemple de saccharides utilisables pour le biomatériau selon l'invention, on peut citer les carraghénanes, les alginates, les pectines, le chitosan, la cellulose, la chitine, le glycogène ou encore l'amidon. La concentration en saccharides dans le biomatériau est fonction de la nature du saccharide utilisé. De préférence, la concentration en saccharide est comprise entre 0,1 et 30% en poids par rapport au poids total du biomatériau, de préférence entre 0,2 et 20%, préférentiellement encore entre 0,5 et 15%, et de manière particulièrement préférée entre 1 et 10%. De nombreuses protéines capables d'effectuer des liaisons covalentes entre des protéines sont connues de l'homme du métier. A titre d'exemple de telles protéines, on peut citer la famille des alginates épimérases pour les alginates, des synthases pour la cellulose, ou encore de la glycogène synthase pour le glycogène. De nombreuses enzymes capables de dégrader des polysaccharides sont également connues de l'homme du métier. A titre d'exemple de telles enzymes, on peut citer carraghénases pour les carraghénanes, les pectines lyases, les polygalacturonases et les pectines estérases pour les pectines, les alginates lyases pour les alginates, les cellulases pour la cellulose ou encore la phosphorylase pour le glycogène. Les concentrations en enzyme capable d'effectuer des liaisons covalentes entre des saccharides et en enzyme capable de dégrader des polysaccharides dépend d'une part du rapport de la concentration d'enzyme capable d'effectuer des liaisons covalentes entre des saccharides sur la concentration en enzyme capable de dégrader des polysaccharides et d'autre part du saccharide polymérisable utilisé et de la concentration de celui-ci. Ces concentrations d'enzymes peuvent: être calculées simplement selon le protocole décrit dans les exemples. Comme précédemment, le rapport des concentrations enzymatiques et les concentrations enzymatiques utilisées dépendront également du temps de gel (transition solution/gel) et de la durée de vie du gel souhaités. Avantageusement, le rapport (concentration d'enzyme capable d'effectuer des liaisons covalentes entre des saccharides)/(concentration en enzyme capable de dégrader des polysaccharides) est supérieur ou égal à 1, de préférence supérieur ou égal à 10, et de manière particulièrement préféré supérieur ou égal à 20. Selon un cinquième mode de réalisation préféré de l'invention, le biomatériau selon l'invention comprend au moins un monomère de nature saccharidique et au moins un monomère de nature protéique. Un tel composé permet d'obtenir un gel présentant des propriétés rhéologiques spécifiques, et potentiellement un gel présentant une texture recherchée. A titre d'exemple de monomères de nature saccharidique et de nature protéique, on peut utiliser les composés cités précédemment. Les concentrations en saccharides et en protéines dans le biomatériau sont les mêmes que celles décrites précédemment. Des enzymes capables d'effectuer des liaisons covalentes entre des saccharides ou des protéines sont connues de l'homme du métier. A titre d'exemple, on peut utiliser les enzymes citées précédemment. Les concentrations en enzymes capables d'effectuer des liaisons covalentes entre des saccharides ou des protéines sont les mêmes que celles décrites précédemment. Des enzymes capables de dégrader des polysaccharides ou des protéines sont connues de l'homme du métier. A titre d'exemple, on peut utiliser les enzymes citées précédemment. Les concentrations en enzymes capables de dégrader des 30 polysaccharides ou des protéines sont les mêmes que celles décrites précédemment. Un quatrième objet de l'invention porte sur un procédé de préparation d'un biomatériau selon l'invention se présentant soit sous la forme d'un gel, soit sous la forme d'une solution, et étant susceptible d'effectuer successivement une transition solution/gel puis une deuxième transition gel/solution, caractérisé en ce qu'il comprend le mélange dans un solvant approprié: (i) d'au moins un monomère capable de former des polymères; (ii) d'un premier type d'enzyme capable de dégrader lesdits polymères. (iii) d'un second type d'enzyme capable d'effectuer des liaisons covalentes entre les monomères. IO La concentration en monomères capables de former des polymères, optionnellement par des liaisons de faible énergie, la concentration en enzyme capable de dégrader lesdits polymères et la concentration en enzyme capable d'effectuer des liaisons covalentes entre lesdits monomères, pour obtenir un biomatériau qui présente le temps de gel et la durée de vie de gel souhaités, sont déterminées selon le protocole décrit dans les exemples. À titre d'exemple, un biomatériau comprenant 5% de gélatine de type A, à titre de monomère capable de former des polymères par des liaisons de faible énergie, de la thermolysine isolée à partir de Bacillus thermoproteolyticus rokko, de la transglutaminase isolée à partir de Streptoverticillium sp et présentant un temps de gel de 19 minutes et une durée de vie du gel de 743 minutes peut être obtenu à 40 C en utilisant 1 U/ml de transglutaminase et 0,0125 U/ml de thermolysine. A titre d'exemple encore, un biomatériau comprenant 5% de gélatine de type A, à titre de monomère capables de former des polymères par des liaisons de faible énergie, de la thermolysine isolée à partir de Bacillus thermoproteolyticus rokko, de la transglutaminase isolée à partir de Streptoverticillium sp et présentant un temps de gel de 2 minutes et une durée de vie du gel supérieure à 5000 minutes peut être obtenu à 27 C en utilisant 1 U/ml de transglutaminase et 0,0125 U/ml de thermolysine. Avantageusement, le procédé selon l'invention comprend en outre une étape de lyophilisation du biomatériau sous forme de gel. D'autres caractéristiques de l'invention apparaîtront dans les exemples qui suivent, sans pour autant que ceux-ci ne constituent une quelconque limitation de l'invention. Exemple 1: Gel chimique: l0 1-1: développement d'un modèle théorique: Une étude de l'équilibre dynamique correspondant à la matrice extracellulaire a permis d'établir un modèle mathématique simplifié d'un tel système dynamique dans lequel on met en oeuvre deux réactions enzymatiques antagonistes. L'une est catalysée par une enzyme capable d'effectuer des liaisons covalentes entre les monomères solubles (s) pour obtenir un réseau de monomères liés (g). L'autre est catalysé par une enzyme (P) qui hydrolyse le réseau de monomères liés (g) en monomères solubles (s). Enfin, et dans certains cas, une troisième réaction aussi catalysée par l'enzyme (P) consiste en l'hydrolyse des monomères solubles en monomères dégradés (f) de taille trop faib=_e pour participer au réseau ou qui ne peuvent plus servir de substrat à l'enzyme liant les monomères solubles (s) par des liaisons covalentes (T). Cette dernière réaction qui se traduit par une fuite de monomères du cycle est également ajoutée au modèle. Le modèle peut être simplement représenté selon le schéma réactionnel suivant. Schéma I: Enzyme dégradant les chaînes de monomères liés (P) Enzyme dégradant les chaînes de monomères liés (P) monomères dégradés(f) Enzyme liant les monomères par des liaisons covalentes (T) Ce mécanisme réactionnel peut être simplement décrit par les trois équations différentielles qui suivent, où les réactions enzymatiques sont assimilées à des réactions michaéliennes simples et par une quatrième équation de conservation de la masse. L'équation différentielle permettant de décrire l'évolution du nombre de chaînes de monomères liés (g) en fonction du temps est la suivante: dg = Vp x g + VT x s dt Kp + g KT + s L'équation différentielle permettant de décrire 30 l'évolution du nombre de monomères en solution (s) en fonction du temps est la suivante: ds = Vp x g - VT x s- V' p x s dt Kp + g KT + S Kp + s L'équation différentielle permettant de décrire l'évolution du nombre de monomères dégradés (f) en fonction du temps est la suivante: Chaînes de monomères en monomères liés (g) solution (s) df = V'P x s dt Kp + s Enfin, l'équation de conservation de masse est la suivante: gt + st + ft =So IO Dans ces équations différentielles, Vp et VT représentent les vitesses maximales pour les enzymes P et T respectivement, Kp et KT représentent les constantes de Michaelis pour les enzymes P et T respectivement. Dans ces équations, Vp et VT sont calculées selon les équations suivantes. Vp = kCAT-P [P] et VT = kCAT-T [T] Dans la transposition de cette équation à un système in vitro, les différentes valeurs de [P], [T], Vp, VT,K p et KT correspondent à des constantes. Les concentrations en substrats sont calculées pour chaque enzyme à l'origine, elles sont ensuite déterminées au cours de la réaction à l'aide des différentes équations différentielles. 1-2: modélisation de la formation d'un gel de gélatine en 30 présence d'une transglutaminase et de thermolysine: Ce modèle théorique a été appliqué à la formation d'un gel physique de protéine, et plus précisément de gélatine à 40 C en présence d'une transglutaminase bactérienne, qui lie les monomères de gélatine par des liaisons covalentes, et d'une protéase: la thermolysine. La concentration de gélatine utilisée est de 5%, soit 50 g.l-1. A partir de la séquence peptidique de la gélatine, il est possible de déterminer simplement la concentration en chaînes latérales, à savoir 0, 45 mol. 1-1. Enzymes utilisées. Les différentes constantes pour la protéase et la transglutaminase sont connues dans la littérature ou peuvent être déterminées simplement selon des techniques bien connues de l'homme du métier (SEGEL, Wiley Classics Library, Enzyme Kinetics, 1993). 1-Protéase. 1.1- Source: La protéase utilisée est une métalloprotéase bactérienne, la thermolysine, commercialisée par SIGMA (REF: P-1512). Cette enzyme est une protéase de type X issue de Bacillus thermoproteolyticus rokko qui est une souche bactérienne thermophile. Cette enzyme reconnaît spécifiquement les résidus Ile, Leu, Val, Phe, Met et Ala. Très stable à température ambiante, cette enzyme présente une masse molaire de 34 kDa pour 316 acides aminés. 2.2- Activité : Pour la thermolysine, sa constante de Michaelis (de dissociation) est connue pour différents substrats protéiques et peptic. iques dans la littérature (MATSUBARA et al., Biochem. Biophys. Res. Commun., vol.21, p:242-247, 1965). A partir de ces données,, il est possible de déduire une valeur moyenne de Kp égale à 1 mM. La littérature décrit également les valeurs de kcat de la thermolysine pour différents substrats (LIGNE et al., Biochim. Biophys. Acta., vol.1337, p:143-148, 1997). A partir de ces données, il est également possible de déterminer une valeur moyenne de kcat égale à 1000 min-1. La spécificité de la thermolysine étant connue, l'analyse de la séquence de la gélatine permet de déterminer que, dans le système étudié, la concentration initiale en substrat pour la thermolysine est donc de 0,15 x 0,45 = 0,68 mol.l-1 = 68 mM soit 68 Kp. Cette concentration est proche d'une concentration saturante en subst_at, le substrat n'est donc pas limitant dans la réaction de la thermolysine. Les différentes constantes enzymatiques de cette enzyme ont également pu être mesurées en utilisant le N-(3-[2-furyl] acryloyl)-GlycineLeucineamide(SICMA) comme substrat, pour la formation de Furyl-acroylglycire et de Leucine-amide. La disparition du substrat au cours de l'hydrolyse se traduit par une diminution de la densité optique mesurée à 345 nm. 2-Transglutaminase: 2.1- Source: La transglutaminase utilisée est produite par la société AJINOMOTO sous la dénomination ACTIVA WM . Cette enzyme bactérienne est produite dans le milieu de culture de Streptoverticilium sp. Cette enzyme correspond à une chaîne polypeptidique de 331 acides aminés pour un PM de 38,000 Da. Le résidu cystéine en position 64 correspond au site actif. 2.2- Activité : Cette enzyme reconnaît les résidus lysine et catalyse la formation de liaisons covalentes entre les chaînes latérales des résidus lysines et les chaînes latérales d'autres résidus. L'activité de cette enzyme est optimale à une température de 50-55 C (100 U.g-1 à 40 C), et dans une large gamme de pH (activité de 4,5 à 9 avec un optimum entre 6 et 7). L'activité de cette enzyme est mesurée d'après la quantité d'enzyme nécessaire pour catalyser la formation d'une micromole d'acide hydroxyamique pendant une minute à 40 C, à partir du Na-CBZ-Gln-Gly (SIGMA) et de l'hydroxylamine. Le protocole permettant de déterminer l'activité de cette enzyme est le suivant: l d'enzyme dans du tampon acétate à pH 6 400 l NH2OH 2M 25 l Na-CBZ 0,1M 75 l min à 37 C TCA 10% FeCL3 3% 500 l Centrifugation 400g 15 min DO 525 nm (blanc avec solution sans enzyme) L'activité est ensuite calculée par l'équation suivante. Activité (U/mL/min)= [100 x (DO 525/ 238)]/Vol enzyme (ml) Différentes réactions sur ce substrat ont permis de déterminer une constante de disscciation KT de 8 mM et un kcat de 100 min-1 en utilisant la gélatine comme substrat. La gélatine contient seulement 4% de lysine, la concentration initiale en substrat pour la transglutaminase est donc de 17 mM. Modélisation: A partir des différentes valeurs déterminées précédemment, il est possible de suivre le comportement de la fraction liée en fonction du temps en appliquant la méthode d'Euler d'approximation des équations différentielles (BRONSON, Equations Différentielles, Mc Graw-Hill ed, 1994). Dans cette première modélisation, le rapport des activités entre la transglutaminase et la protéase est de 10 (avec une concentration en transglutaminase de 1 U/ml). On pose en outre go=0 et so=68 mM. Les données de la littérature montre qu'un gel de gélatine est obtenu par action de la transglutaminase lorsque 18% des liaisons théoriques sont effectivement réalisées (FUCHSBAUER et al., Biomaterials, vol.17, p:14811488, 1999). Les différentes modélisations effectuées montrent que la 30 variation de V'p par rapport à Vp est de faible importance et que la cinétique d'apparition des protéines liées montre une forte augmentation initiale jusque des valeurs proches de 100%, puis une décroissance très lente qui dépend de la vitesse d'apparition des petits fragments. Un exemple de modélisation de l'évolution de la fraction liée en fonction du temps, avec un rapport V'p /Vp de 0,1, est présenté dans la figure 1. 1-3: formation d'un gel de gélatine en présence d'une 10 transglutaminase seule: Pour valider ce modèle théorique, les inventeurs ont d'abord effectué une première série d'expériences dans laquelle la formation d'un gel de gélatine a été suivie en présence de différentes quantités de transglutaminase uniquement. Protéines polymérisables utilisées: La gélatine de type A utilisée (G2500) est extraite à partir de peau de porc selon un protocole acide (SIGMA). Les concentrations de gélatine dans la solution sont exprimées en pourcentage (poids/volume). Ainsi, une solution de 1% de gélatine correspond à une solution de 1g de gélatine dans 100ml de solution. Les concentrations de gélatine utilisées ont varié dans les expériences entre 2 et 10% et la température de gélification était de 40 C. La transglutaminase utilisée correspond à la transglutaminase décrite précédemment (voir 1-2). Les concentrations de transglutamnase utilisées dans ces expériences ont varié entre 0,1 U/ml et 1 U/mL. Suivi des transitions solution/gel et gel/solution: La formation d'un gel est suivie à l'aide d'un rhéomètre AR1000 (TA INSTRUMENT) ou RS 150 (THERMORHEO). Ces rhéomètres ont été montés avec des géométries de type cônes/plan de 60 mm et de 2 d'angle. Un cône en acier est utilisé sur l'AR1000 et un cône en titane est utilisé sur le RS150. Ces rhéomètres permettent d'effectuer une analyse oscillatoire, ou analyse dynamique, qui consiste à imposer à l'échantillon un cisaillement oscillatoire de pulsation donnée w. Au cours de ce mouvement, la contrainte et le gradient de cisaillement évoluent sinusoïdalement au cours du temps, avec la même pulsation, mais avec un certain déphasage de l'une par rapport à l'autre. Les rhéomètres permettent de mesurer de nombreux paramètres permettant de suivre la IO gélification. Le module de cisaillement (G*(( )) est un nombre complexe qui exprime la composante visqueuse et élastique de l'échantillon et répondant à la formule suivante: G*(w)= G' (co) + i G" , G'est appelé module de conservation (Storage Modulus) et G" est appelé module de perte (Loss Modulus). Ces deux modules sont exprimés en Pascals (Pa). Dans un liquide newtonien, le module de conservation est nul, seul le module de perte existe, c'est pourquoi le module de perte est parfois également qualifié de mcdule visqueux. En revanche, seul le module de conservation existe dans un solide élastique, c'est pourquoi il est parfois qualifié de module élastique. On peut relier le module de cisaillement avec les modules de perte et de conservation selon les formules suivantes. G'= G* cos 8 et G'= G" sin 8 Dans lesquelles 8 représente le déphasage entre la contrainte et la déformation de cisaillement. A partir de ces 30 formules, on peut déduire la relation suivante: Tan 8 = G" / G' Tan 8 devient alors une valeur pertinente permettant de caractériser la gélification de l'échantillon. Lorsque l'échantillon est liquide G" > G' et Tan 8 >1. A l'inverse, l'échantillon est gélifié lorsque G" Resultats: L'évolution des propriétés viscoélastiques, suivies à l'aide d'un rhéomètre, d'une solution de gélatine à 5% à 40 C et en présence de différentes concentrations de transglutaminase (0,1, 0,15, 0, 2, 0,5 et 1 U/ml) est présentée dans la figure 2. On observe que, dans toutes les conditions testées, l'échantillon est bien liquide au début de l'expérience (G"/G' 1) et évolue au cours du temps. Les expériences montrent en outre qu'après le point de gel et pour n'importe quelle concentration d'enzyme, le module G" atteint un plateau autour de 1 Pa. Les valeurs du module G' sont donc dépendantes de la concentration en enzyme. Les variations du rapport G"/G' observées après le point de gel reflètent donc les variations de G'. La figure 3 représente la vitesse de gélification (inverse du temps de gel) des solutions de gélatine à 5% à 40 C en fonction de la concentration en transglutaminase. Les résultats montrent que la courbe de gélification est conforme au modèle théorique, incluant uniquement l'étape avec la transglutaminase, et ceci jusqu'au point de gel où G" / G' = 1. La figure 4 représente la vitesse de réaction enzymatique en fonction de la concentration d'enzyme à 40 C, après le point de gel. Les résultats montrent qu'au-delà du point de gel la courbe de gélification n'est plus conforme au modèle théorique. On observe alors que les courbes ne sont plus extrapolables par régression linéaire, mais suivent un comportement en loi de puissance d'équation y= 15x1'85 (courbe en pointillés sur la figure) avec un R2 de 0,98. Après le point de gel, la réaction enzymatique est dans un régime limité par la diffusion de l'enzyme dans le gel. L'impact de la diffusion se matérialise dans cette équation de vitesse par un coefficient de 1,85 qui affecte la concentration de transglutaminase. La figure 5 montre l'évolution, en fonc-pion du temps, de la quantité de transglutaminase active dans le gel en tenant compte de la diffusion pour 1 unité (^) et 0,4 unité (É) d'enzyme en solution. Ces expériences ont donc permis de montrer qu'après la formation du gel, la valeur du coefficient de diffusion pour la transglutaminase évolue progressivement jusqu'à atteindre la valeur de 1,85. Cette évolution du coefficient de diffusion peut être déterminée simplement à partir de cette courbe et en fonction du temps. Il semble donc que l'action enzymatique lors de la gélification suive deux régimes successifs. Le premier, de l'état liquide jusqu'aux alentours du point de gel, n'est pas limité par la diffusion et les règles d'enzymologie classique peuvent s'appliquer. La vitesse de réaction est alors une fonction linéaire de la concentration en enzyme. Le second, après le point de gel, est un milieu non conventionnel où la vitesse de diffusion de l'enzyme n'est plus négligeable et limite la vitesse de réaction apparente. Des expériences effectuées sur des gels de gélatine de 2 et de 10% en présence de différentes concentrations de transglutaminase ont permis de confirmer un comportement similaire au cours de la gélification. Dans ces conditions, chaque type de gel bénéficie d'un coefficient de diffusion spécifique qui peut être déterminé simplement comme précédemment. 1-4: nouvelle modélisation de la formation d'un gel de gélatine en présence d'une transglutaminase et de thermolysine: Un gel de gélatine a été modélisé en utilisant les mêmes paramètres que ceux décrits précédemment (voir 1-2) et en utilisant rapport VT/VP de 10 et un rapport V'P/VP de 0,05. Toutefois, l'effet de contrainte diffusionnelle d'un gel de gélatine à 5% sur la vitesse de réaction de l'enzyme a été intégré dans les équations différentielles décrites précédemment (voir 1-2). Ainsi, la concentration en transglutaminase a été affectée d'un exposant de 1,85 dans les équations rendant compte de l'équilibre réactionnel dès lors que le point de gel est dépassé selon la formule suivante. VT = kCAT-T [T0]1,85 Des études réalisées précédemment ont permis de montrer que la diffusion contrôlait l'hydrolyse des gels uniquement en présence de très faible concentration d'enzyme, à savoir inférieur à 1 nM (FADDA et al., Biophys. J., vol.85(5), p:2808-2817, 2003), mais pas à des concentrations plus importantes (BERRY et al., Biochim. Biophys. Acta., vol.1524, p:110-117, 2000; GIRAUDIER et al., Biomacromolecules, vol.5(5), p:1662-1666, 2004). En conséquence, aucun coefficient n'a été appliqué à la concentration de thermolysine dans les équations. La figure 6 représente le résultat d'une modélisation de l'évolution de la fraction liée en fonction du temps avec une limitation diffusionnelle et un rapport de VT/VP de 10 (concentration en transglutaminase de 1U/ml). On observe que, d'après cette modélisation, le milieu protéique effectue successivement une transition solution/gel, avec un premier passage du point de gel à 80 minutes, puis une transition gel/solution, avec un deuxième passage du point de gel à 330 minutes. Selon le modèle établi par les inventeurs, le milieu protéique susceptible d'être obtenu présente des propriétés nouvelles, avec une capacité à effectuer successivement une transition solution/gel puis gel/solution, avec un état de gel maintenu pendant une durée de 250 minutes. Pour autant, l'effet diffusionnel a été considéré comme tout ou rien, à savoir sans limitation avant la transition de gélification et avec une limitation totale au delà de cette transition. Les expériences réalisées précédemment (voir 1-3) ont permis de montrer que les contraintes diffusionnelles augmentent au fur et à mesure que le réseau de lien covalent se développe dans le gel. Cet effet progressif a été pris en compte dans le modèle en utilisant la formule suivante: IO VT = kTAT-T [TO]a où a varie en fonction du temps de façon hyperbolique de 1,1 à 1,85 (voir figure 5). La figure 7 représente le résultat d'une modélisation de l'évolution de la fraction liée en fonction du temps avec une limitation diffusionnelle progressive et différents rapports VT/VP (concentration en transglutaminase de 1U/ml). Les résultats montrent là encore des transitions solution/gel, puis gel/solution pour les différents rapports VT/Vp représentés. Pour le rapport VT/VP de 10, le milieu protéique atteint le point de gel en 15 minutes, le gel effectue ensuite une transition gel/solution après 165 minutes. Par rapport à la modélisation précédente, la prise en compte d'une limitation diffusionnelle progressive prédit l'obtention d'un gel pendant 150 minutes, au lieu de 250 minutes précédemment. 1-5: formation d'un gel de gélatine en présence de transglutaminase et de thermolysine simultanément: Pour valider le modèle théorique décrit précédemment (voir 1-4), différentes expériences ont été effectuées en utilisant de la gélatine et de la transglutaminase dans les mêmes conditions que celles utilisées précédemment (voir 1-3). En outre, une protéase, la thermolysine a également été associée à la solution de départ. La formation de gels a été suivie en fonction du temps et à 40 C en fonction des concentrations de transglutaminase et de thermolysine utilisées. Les résultats obtenus, en comparaison des prédictions du modèle théorique, sont représentés dans le tableau I suivant: Tableau I Rapport Tgase Thermo-- théo-ique Expérimental Tgase (en lysine (en / U/ml) U/ml) Thermo- -lysine Formation Temps Durée Formation Temps Durée d'un gel de de d'un gel de de gel vie gel vie (min) du (min) du gel gel (min) (min) 0,4 0,04 oui 35 270 non - - 1 0,1 oui 15 150 non - - 0,4 0, 0067 oui 35 1600 non - - 1 0,0167 oui 15 875 non - - 0,4 0,0053 oui 35 2000 non - - 1 0,013 oui 15 1150 non - - 0,4 0,005 oui 40 3000 oui 56 > 1 0, 0125 oui 15 1200 oui 19 743 Les résultats montrent que, conformément au modèle théorique développé, il est possible d'obtenir expérimentalement à partir d'une solution de monomères polymérisables par des liaisons covalentes en présence de deux activités enzymatiques antagonistes (dans ce cas une solution de gélatine à 5% en présence de différentes concentrations de transglutaminase et de chermolysine) une transition solution/gel puis une transition gel/solution successivement. Si un tel gel est obtenu dans toutes les simulations au bout d'un temps qui ne dépend que de l'activité Transglutaminase, les différentes expériences montrent qu'il existe un rapport VT/VP qui constitue une valeur seuil pour la première transition solution gel. Dans le cas d'une solution de gélatine à 5% en présence de transglutaminase et de thermolysine, le rapport VT/VP critique pour obtenir cette première transition solution/gel est compris entre 75 et 80. Les différentes expériences confirment en outre le temps de gel et la durée de vie du gel dépendent de la concentration en transglutamir.. ase et en thermolysine respectivement. La figure 7 montre l'évolution expérimentale des propriétés viscoélastiques de solutions de gélatine à 5% en présence de différentes concentrations de transglutaminase et de thermolysine à 40 C. Au regard du modèle théorique développé, il est donc possible d'obtenir un biomatériau capable d'effectuer successivement une transition solution/gel pais gel/solution. Pour cela, il suffit de déterminer expérimentalement le rapport critique enzyme liant les monomères/ enzyme dégradant les monomères liés pour obtenir cette première transition solution/gel en fonction du monomère et des enzymes utilisés. Le modèle théorique permet ensuite d'adapter au moins les différentes concentrations enzymatiques de sorte d'obtenir un gel qui présente d'une part le temps de gel et d'autre part la durée de vie souhaités. Exemple 2: Gel physique: 2-1: développement d'un modèle théorique: Ce modèle rend compte de l'équilibre dynamique observé dans le cas de la formation d'un gel physique uniquement et en présence d'une seule activitéenzymatique. La gélification résulte alors uniquement de la formation de liaisons de faible énergie (Van der Waals, liaisons hydrogènes, hydrophobes, etc. ; H) entre des monomères en solution (s). Dans le cas de protéines par exemple, leurs propriétés de polyélectrolytes font qu'elles sent quasiment toutes capables de former des gels physiques. La dégradation des polymères correspondant aux chaînes de monomères liés (g) du gel est catalysée par une enzyme (P) qui les hydrolyse en monomères solubles (s). Enfin, il existe dans certains cas une troisième réaction aussi catalysée par l'enzyme (P) qui consiste en l'hydrolyse des monomères solubles en monomères dégradés (f) de taille trop faible pour participer au réseau ou ne pouvant plus former de liaisons avec d'autres monomères solubles. Cette dernière réaction qui se traduit par une fuite de monomères du cycle est également ajoutée au modèle. Le modèle peut être simplement représenté selon le schéma réactionnel suivant. Schéma II: Enzyme dégradant les chaînes de monomères liés (P) Enzyme dégradant les chaînes de monomères liés (P) Chaînes de mono--mères liés (g) monomères en solution (s) Monomères dégradés(f) Formation de liaisons non covalentes (ioniques, hydrophobes, etc.)(H) Dans ce deuxième cas, le mécanisme réactionnel peut être simplement décrit par les trois équations différentielles qui suivent, où les réactions enzymatiques sont assimilées à des réactions michaéliennes simples et par une quatrième équation de conservation de la masse. L'équation différentielle permettant de décrire l'évolution du nombre de chaînes de monomères liés (g) en fonction du temps est la suivante: dg = Vp x g + VH dt Kp + g L'équation différentielle permettant de décrire l'évolution du nombre de monomères en solution (s) en fonction du temps est la suivante: ds = Vp x g - V' P x: s - VH dt Kp + g Kp + s L'équation différentielle permettant de décrire l'évolution du nombre de monomères dégradés (f) en fonction du temps est la suivante: df = V'P x s dt Kp + s Enfin, l'équation de conservation de masse reste 20 inchangée: gt + st + ft =So Dans ces équations différentielles, Vp représente la 25 vitesse maximale pour l'enzyme dégradant les monomères et KP représente la constante de Michaelis pour cette même enzyme. Dans ces équations différentielles, Vp est calculée selon l'équation suivante: Vp = kcat-P [PO] En outre, VH qui représente la vitesse de formation des liaisons de faible énergie, dépend du monomère utilisé. Dans la transposition de cette équation à un système in vitro, les différentes valeurs de [P], Vp, VH et KP correspondent à des constantes. Les concentrations en substrats sont calculées à l'origine, elles sont ensuite céterminées au cours de la réaction à l'aide des différentes équations différentielles. 2-2: modélisation de la formations d'un gel physique de gélatine à 27 C en présence de thermolysine Ce modèle théorique a été appliqué à la formation d'un gel physique de protéines, et plus précisément de gélatine à 27 C, et en présence de thermolysine. A cette température, la gélatine forme un gel par association partielle des monomères en triples hélices. Ces triples hélices, stabilisées par des liaisons hydrogènes, apparaissent par abaissement de la température. Gélatine: 1-Descriptif: La gélatine est obtenue à partir de collagène. Le collagène est synthétisé sous forme de précurseurs de grande taille: les prochaines a. La formation de procollagène s'accompagne d'un assemblage de trois prochaines a par des liaisons hydrogène et de l'hydroxylation de certains résidus proline et lysine pour former de l'hydroxyproline et de l'hydroxylysine respectivement. Enfin, après sécrétion du procollagène dans le milieu extracellulaire, le procollagène est maturé par clivage des propeptides pour former le collagène. Ce dernier est alors susceptible de s'associer avec d'autres molécules de collagène pour former des fibrilles de collagène, lesquelles s'aggrègent pour former des fibres de collagène. La stabilité de la triple hélice formée par l'association des trois prochaines a est fonction de l'organisme dont elle est issue. La température de dénaturation (Tm) va ainsi de 41,5 C pour certains mammifères à 6 C pour certains poissons vivants dans les eaux de l'Arctique. La variation de Tm est corrélée au taux d'hydroxyproline dans la molécule (PERSIKOV et al., Biochemistry, vol.39, p:14960-14967, 2000). La gélatine est obtenue par un traitement acide ou alcalin des tissus contenant du collagène, ce qui aboutit à la dénaturation de la triple hélice du collagène (PEZRON, Physical Networks., Londres Elsevier Applied Science, 1990). Dans cette étude, les gélatines utilisées correspondent à des gélatines de type A obtenues par un traitement acide. Lorsque la solution de gélatine semi-diluée est refroidie en dessous de la température de dénaturation des chaînes de collagène, un gel se forme. Les chaînes s'associent alors pour former des portions de triples hélices semblables à celles du collagène natif. Cette transition conformationnelle permet la création d'un réseau tridimensionnel qui piège les mclécules d'eau présentes. Le gel formé est alors un gel physique, les triples hélices ne sont stabilisées que par des liaisons hydrogènes (liaisons faibles). Ces liaisons sont déstabilisées en augmentant la température ce qui provoque la dissolution du gel: ce phénomène de gélification est donc réversible. Des études précédentes ont montré que l'élasticité de ce gel est liée uniquement à la concentration en hélices de l'échantillon (JOLY-DUHAMEL et al., Langmuir, vol.18, p:7158-7166,2002; JOLY-DUHAMEL et al., Langmuir, vol.18, p:7208-7217,2002). 2- Concentration: La concentration en gélatine utilisée est la même que celle déterminée à l'exemple 1. 3- Vitesse de formation des hélices: La détermination de la vitesse de formation des triples hélices (VH) a été effectuée en suivant le changement de conformation pelote/hélice par polarimétrie en fonction du temps ou de la température. En effet, la légère torsion résultant de la formation de la triple hélice entraîne une légère rotation d'une lumière polarisée traversant l'échantillon. Cette étude a été effectuée à l'aide d'un polarimètre PERKIN ELMER 341 ou d'un polarimètre JASCO 1100. Les mesures ont été effectuées à 436 nm. L'étude par polarimétrie de la cinétique de formation de gel de gélatine de type A (type A ou API) a permis de déterminer, pour chaque gélatine, l'évolution du pourcentage d'hélices en fonction du temps et à 27 C. La figure 9 montre l'évolution du pourcentage d'hélices de solutions à 5% des deux gélatines de type A utilisées (type A et API) en fonction du temps et avec un refroidissement de 40 C à 27 C à une vitesse de 0, 5 C/minutes. Les résultats que les cinétiques d'apparition sont globalement identiques dans les deux échantillons. Au temps de gel, le pourcentage d'hélices est identique pour les deux gélatines (6,4% à 40 minutes). La vitesse de formation des hélices peut être calculée simplement à partir de la figure 9. La figure 10 montre également l'évolution du pourcentage d'hélices en fonction du temps et de la température pour un gel physique sans transglutaminase (carrés pleins) et pour un gel chimique obtenu en présence de transglutaminase (cercles vides). La vitesse d'apparition des hélices a été déterminée sur différents intervalles de temps et utilisée dans le modèle. Ainsi, pour la figure 10 et pour le gel physique, VH est de 45 10-5 M.min 1 pendant 10 minutes, 21 10-5 M.min-1 pendant 10 minutes, 9 10-5 M.min-1 pendant 20 minutes, puis de 4,5 10-5 M.min-1 pendant les 90 minutes suivantes et enfin de 2,5 10-5 M.min-1. Des expériences similaires ont été effectuées sur des gels de gélatine de 2 à 1o%. Enzymes. La protéase utilisée correspond à la thermolysine utilisée à l'exemple 1. Les paramètres utilisés sont donc les mêmes que précédemment. Toutefois, il a été :enu compte de la sensibilité différente des deux enzymes à cette température: É Pour TL (Vi4o c= 1, 66Vi27 c) , É Pour TG (Vi4o c= 2, 68Vi27 c) Modélisation. A partir des différentes valeurs déterminées précédemment, il est possible de suivre le comportement de la fraction liée en fonction du temps en appliquant la méthode d'approximation d'Euler pour résoudre les équations différentielles comme précédemment. Plusieurs expériences de modélisation ont été effectuées en utilisant différentes concentrations en thermolysine. La figure 11 présente quelques exemples de modélisation de l'évolution du pourcentage de chaînes liées en présence de différentes concentrations de thermolysine à 27 C (le seuil de gel correspond à 6,4% d'hélice). Les résultats obtenus montrent que pour certaines valeurs de Vp une transition est possible et que, dans tous =_es cas, la fuite due à l'hydrolyse de petits fragments mène à la dégradation du réseau et donc à la solubilisation du gel formé. 2-3: formation d'un gel physique de gélatine en présence de 25 thermolysine: Pour valider ce modèle théorique, différentes expériences ont été effectuées selon le même protocole que celui décrit précédemment (voir 2-2) et en ajoutant différentes concentrations de thermolysine. Les résultats obtenus, en comparaison des prédictions du modèle théorique, sont représentés dans le tableau II suivant: Tableau II Thermolysine théorique Expérimental (en U/ml) Formation Temps Durée de Formation Temps Durée d'un gel de gel vie du d'un gel de gel de (min) gel (min) vie (unités) du gel (min) 0,1 non 0,02 non 0,015 non 0, 0125 oui 110 5000 0,01 oui 110 6000 non - - 0,004 110 20 000 oui 45 env. 0,0085 110 9000 oui 68 254 Les résultats montrent là encore que, conformément au modèle théorique développé, il est possible d'obtenir expérimentalement une transition solution/gel puis une transition gel/solution successivement, et ceci à partir d'une solution de monomères capables de polymériser par la formation de liaisons de faible énergie et en présence d'une enzyme capable de dégrader les chaînes de polymères liés (dans ce cas, une solution de gélatine à 5% et à 27 C en présence de différentes concentrations de thermolysine). On observe qu'à toutes les concentrations de thermolysine testées (de 0, 001 à 0,1 U/mI), le gel, s'il s'est formé, finit par fondre, ce qui est en accord avec le modèle théorique développé. Dans le cas d'une solution de gélatine à 5% à 27 C et en présence de thermolysine, la concentration en thermolysine critique pour obtenir une première transition solution/gel est de 0,01 unité. Le temps de gel dépend alors également de la concentration en thermolysine utilisée. La figure 12 montre l'évolution expérimentale des propriétés viscoélastiques de solution de gélatine à 5% en présence de différentes concentrations de thermolysine et à 27 C. Au regard du modèle théorique développé, il est donc possible d'obtenir un biomatériau capable d'effectuer IO successivement une transition solution/gel pais gel/solution. Pour cela, il suffit de déterminer la concentration critique en enzyme capable de dégrader les chaînes de monomères liées par des interactions de faible énergie. Le modèle théorique permet ensuite d'adapter la concentration enzymatique pour obtenir un gel qui présente d'une part le temps de gel et d'autre part la durée de vie souhaités. Exemple 3: Gel mixte: 3-1. développement d'un modèle théorique: :20 Ce modèle intègre correspond à l'équilibre dynamique obtenu par la formation d'un gel mixte (physique et chimique) en présence en présence de deux activités enzymatiques antagonistes. Le modèle peut être simplement représenté selon le schéma réactionnel suivant (intégrant les données des schémas I et II): Schéma III: Enzyme dégradant les chaînes de monomères liés (P) Enzyme dégradant les chaînes de monomères liés (P) Monomères en solution (s) Chaînes de mono--mères liés (g) monomères dégradés(f) Enzyme liant les monomères par des liaisons covalentes (T) -===-, Formation de liaisons non covalentes (ioniques, hydrophobes, etc.) (H) Dans ce troisième cas, le mécanisme réactionnel peut être simplement décrit par les trois équations différentielles qui suivent, où les réactions enzymatiques sont assimilées à des réactions michaéliennes simples et par 25 une quatrième équation de conservation de la masse. L'équation différentielle permettant de décrire l'évolution du nombre de chaînes de monomères liés (g) en fonction du temps est la suivante: dg = Vp x g + VT x s + dt Kp+ g KT+ s L'équation différentielle permettant de décrire 35 l'évolution du nombre de monomères en solution (s) en fonction du temps est la suivante: ds = Vp x g - VT x s - V' p x s - VH dt Kp + g KT + s Kp + s L'équation différentielle permettant de décrire 5 l'évolution du nombre de monomères dégradés (f) en fonction du temps est la suivante: df = V'P x s dt Kp + s Enfin, l'équation de conservation de masse est la suivante: gt + st + ft =So Dans ces équations différentielles, VH représente la vitesse de formation des liaisons de faible énergie et dépend du monomère utilisé, Vp et VT représentent les vitesses maximales pour l'enzyme P et T respectivement, Kp et KT représentent les constantes de Michaelis pour l'enzyme P et T respectivement. Dans la transposition de cette équation à un système in vitro, les différentes valeurs de [P], [T], Vp,VT,Kp et KT 25 correspondent à des constantes. 3-2: modélisation de la formation d'un gel mixte de gélatine à 27 C en présence de transglutaminase et de thermolysine: Ce modèle théorique a été appliqué à la formation d'un gel mixte de protéine, et plus spécifiquement de gélatine à 27 C et en présence de transglutaminase et de thermolysine. Gélatine. La concentration en gélatine utilisée est la même qu'aux exemples 1 et 2. La vitesse de formation des hélices est la même que celle déterminée à l'exemple 2. Enzymes. La protéase utilisée correspond à la thermolysine utilisée dans les exemples 1 et 2. La transglutaminase est la même que celle utilisée dans l'exemple 1. Les coefficients de diffusion ont été intégrés comme décrit à l'exemple 1 pour tenir compte de l'effet de la diffusion sur l'activité de la transglutaminase. Les paramètres utilisés pour ces deux enzymes sont donc les mêmes que ceux décrits précédemment. Modélisation: A partir des différentes valeurs déterminées précédemment, il est possible de suivre le comportement de la fraction liée en fonction du temps en appliquant la méthode d'Euler d'approximation des équations différentielles comme précédemment. Plusieurs expériences de modélisation ont été effectuées en utilisant différentes concentrations en transglutaminase et en thermolysine. Un coefficient de diffusion a été appliqué pour la transglutaminase comme décrit à l'exemple 1. La figure 13 montre l'évolution de la fraction de monomères liés en fonction du temps et pour différents rapports VT/VP (avec une concentration en transglutaminase de 1 U/ml). Les résultats suggèrent d'une part que la gélification est plus rapide que dans les exemples précédents, et d'autre part que la fraction de monomères liés et la stabilité des gels sont plus importantes que dans les gels physiques ou chimiques. 3-3: formation d'un gel physique de gélatine en présence de thermolysine: Pour valider le modèle théorique décrit précédemment, une expérience a été effectuée su=- un échantillon de gélatine à 5% et à 40 C, en présence des deux enzymes transglutaminase et thermolysine avec un rapport TransglutaminaseG/Thermolysine de 80 et une concentration de transglutaminase de 1 U/ml. La solution a été refroidie de 40 C à 27 C au rythme de 0,5 C par minute. L'évolution de la solution de gélatine est suivie simultanément en rhéologie et en polarimétrie comme décrit précédemment. Le résultat IO obtenu, en comparaison des prédictions du modèle théorique, est représenté dans le tableau III suivant: Tableau III Rapport Tgase Thermo- théorique Expérimental Tgase (en lysine (en Formation Temps Durée Formation Temps Durée sur U/ml) U/ml) d'un gel de de d'un gel de de Thermo- gel vie gel vie lysine (min) du (min) du gel gel (min) (min) 1 0,0125 oui 000 5000 0,4 0,005 oui 15 > 17 nd 1 0,02 oui Conformément au modèle théorique développé, le temps de formation du gel est très rapide. En outre, la stabilité et la durée de vie du gel mixte obtenu est très importante au regard des gels physiques et également chimiques. La figure 14 montre l'évolution simultanée des propriétés viscoélastiques et du pourcentage d'hélice d'une solution de gélatine à 5% en présence de transglutaminase et de thermolysine, avec un rapport Transglutaminase/thermolysine de 80 et une concentration en transglutaminase de 1U/ml, et à 27 C. Au regard du modèle théorique développé, qui est basé sur les deux modèles théoriques précédents, il est possible d'obtenir un biomatériau capable d'effectuer successivement une transition solution/gel puis gel/solution. Pour cela, il suffit de déterminer expérimentalement le rapport critique enzyme liant les monomères/ enzyme dégradant les monomères liés comme dans l'exemple 1 pour obtenir une première transition solution/gel en fonction du monomères et des enzymes utilisés. Le modèle théorique permet ensuite d'adapter les différentes concentrations enzymatiques de sorte d'obtenir un gel qui présente d'une part le temps de gel et d'autre part la durée de vie souhaités. REVENDICATIONS 1. Biomatériau du type comprenant au moins un monomère capable de former des polymères par des liaisons de faible énergie ou un mélange desdits monomères et de leurs polymères et un premier type d'enzyme capable de dégrader lesdits polymères, ledit biomatériau se présentant soit sous la forme d'un gel, soit sous la forme d'une solution et étant susceptible d'effectuer successivement une transition solution/gel puis, sous l'action du premier type d'enzyme, une seconde transition gel/solution. 2. Biomatériau selon la revendication 1, caractérisé en ce que ledit monomère est une protéine ou un saccharide. 3. Biomatériau selon la revendication 2, caractérisé en ce que la protéine capable de former des polymères est choisie parmi la fibrine, la gliadine, la myosine, la globuline (7S et ilS), l'actine, la myoglobine, le collagène et ses dérivés, les protéines du petit lait, les protéines du soja et du blé, et les protéines du jaune et du blanc d'oeuf. 4. Biomatériau selon la revendication 2, caractérisé en ce que le saccharide capable de former des polymères est choisi parmi les carraghénanes, les alginates, les pectines, le chitosan, la cellulose, la chitine, le glycogène et l'amidon. 5. Biomatériau selon l'une quelconque des revendications 2 à 3, caractérisé en ce que le premier type d'enzyme capable de dégrader l'espèce protéique polymérisable et ses polymères est choisie parmi les enzymes de la famille des métalloprotéinases, la famille des sérines protéases, la famille des Cystéines et Aspartate protéases, et la famille ADAM. 6. Biomatériau selon la revendication 5, caractérisé en ce que l'enzyme capable de dégrader l'espèce protéique 2878533 47 polymérisable et ses polymères est une métalloprotéinase, de préférence une thermolysine bactérienne. 7. Biomatériau selon la revendication 6, caractérisé en ce que la protéine capable de former des polymères est une gélatine de type A à une concentration de 5% et en ce que l'enzyme capable de dégrader l'espèce protéique polymérisable et ses polymères est une thermolysine isolée à partir de Bacillus thermoproteolyticus rokko dont la concentration est supérieure ou égale à 10-4 U/ml. 8. Biomatériau du type comprenant au moins un monomère capable de former des polymères ou un mélange desdits monomères et de leurs polymères, un premier type d'enzyme capable de dégrader lesdits polymères et un second type d'enzyme capable d'effectuer des liaisons covalentes entre lesdits monomères, le dit biomatériau se présentant soit sous la forme d'un gel, soit sous la forme d'une solution et étant susceptible d'effectuer successivement une première transition solution/gel sous l'action du second type d'enzyme puis une deuxième transition gel/solution sous l'action du premier type d'enzyme. 9. Biomatériau selon la revendication 8, caractérisé en 25 ce que ledit monomère est également capable de former des polymères par des liaisons de faible énergie. 10. Biomatériau selon la revendication 9, caractérisé en ce que ledit monomère est une protéine ou un saccharide. 11. Biomatériau selon l'une quelconque des revendications 8 à 10, caractérisé en ce que les deux types d'enzymes sont présents simultanément sous une forme non-inactivée. 12. Biomatériau selon l'une quelconque des revendications 10 ou 11, caractérisé en ce que la protéine capable de former des polymères est choisie parmi la fibrine, la gliadine, la myosine, la globuline (7S et 11S), l'actine, 2878533 48 la myoglobine, le collagène et ses dérivés, les protéines du petit lait, les protéines du soja et du blé, et les protéines du jaune et du blanc d'oeuf. 13. Biomatériau selon l'une quelconque des revendications 10 ou 11, caractérisé en ce que le saccharide capable de former des polymères est choisi parmi les carraghénanes, les alginates, les pectines, le chitosan, la cellulose, la chitine, le glycogène et l'amidon. 14. Biomatériau selon l'une quelconque des revendications 10 à 12, caractérisé en ce que le premier type d'enzyme capable de dégrader la protéine polymérisable et ses polymères est choisie parmi les enzymes de la famille des métalloprotéinases, la famille des sérines protéases, la famille des Cystéines et Aspartate protéases, et la famille ADAM. 15. Biomatériau selon la revendication 14, caractérisé en ce que l'enzyme capable de dégrader la protéine polymérisable et ses polymères est une métalloprotéinase, de préférence une thermolysine bactérienne. 16. Biomatériau selon l'une quelconque des revendications 10 à 12, caractérisé en ce que le second type d'enzyme capable d'effectuer des liaisons covalentes entre les monomères de protéines est choisi dans la famille des lysyl oxydases et la famille des transglutaminases. 17. Biomatériau selon la revendication 16, caractérisé en ce que le second type d'enzyme capable d'effectuer des liaisons covalentes entre les monomères de protéine est une transglutaminase, de préférence une transglutaminase bactérienne. 18. Biomatériau selon l'une quelconque des revendications 8 à 12, caractérisé en ce que le rapport de la concentration du second type d'enzyme sur la concentration du premier type 2878533 49 d'enzyme est supérieur ou égal à 1, de préférence supérieur ou égal à 10. 19. Biomatériau selon la revendication 17, caractérisé en ce que la protéine capable de former des polymères est une gélatine de type A à une concentration de 5%, en ce que l'enzyme capable de dégrader la protéine polymérisable et ses polymères est une thermolysine isolée à partir de Bacillus thermoproteolyticus rokko, en ce que l'enzyme capable d'effectuer des liaisons covalentes entre les monomères de protéine est une transglutaminase isolée à partir de Streptoverticillium sp., et en ce que le rapport de la concentration de transglutaminase en U/ml sur la concentration en thermolysine en U/ml est supérieure à 75, de préférence supérieure ou égale à 80. 20. Biomatériau selon la revendication 19, caractérisé en ce la concentration en transglutaminase est supérieure ou égale à 0,01 U/ml. 21. Biomatériau selon l'une quelconque des revendications 1 à 20, caractérisé en ce qu'il comprend en outre un solvant approprié, de préférence un solvant aqueux. 22. Biomatériau selon l'une quelconque des revendications 1 à 20, caractérisé en ce qu'il se trouve sous la forme d'un gel lyophilisé. 23. Procédé de préparation d'un biomatériau selon l'une 30 quelconque des revendications 1 à 7, caractérisé en ce qu'il comprend le mélange dans un solvant approprié: (i) d'au moins un monomère capable de former des polymères par des liaisons de faible énergie; (ii) d'un premier type d'enzyme capable de dégrader 35 lesdits polymères. 2878533 50 24. Procédé de préparation d'un biomatériau selon l'une quelconque des revendications 8 à 20, caractérisé en ce qu'il comprend le mélange dans un solvant approprié : (i) d'au moins un monomère capable de former des polymères; (ii) d'un premier type d'enzyme capable de dégrader lesdits polymères. (iii) d'un second type d'enzyme capable d'effectuer des liaisons covalentes entre lesdits monomères. 10 25. Procédé selon l'une quelconque des revendications 23 à 24, caractérisé en ce que le solvant approprié est un solvant aqueux. 26. Procédé selon l'une quelconque des revendications 23 à 25, caractérisé en ce qu'il comprend en outre une étape de lyophilisation du biomatériau sous forme de gel.